(57)【特許請求の範囲】
【請求項１】
都市ゴミ焼却灰、下水汚泥焼却灰の一種以上を原料として製造された水硬性組成物であって、C3Aを10〜25重量％、C4AFを10〜20重量％およびC3AとC4AFの合計量が20〜35重量％、塩素を0.1重量％以下、並びにC2SまたはC3Sの一種以上を含有する焼成物と、
石膏として、二水石膏、半水石膏または無水石膏から選ばれる一種以上を、SO3換算で1.5〜６重量％含有し、
常圧蒸気養生として、前置き時間が1.5時間以下、昇温速度が1時間当たり10〜35℃、最高温度が50〜90℃であって全養生時間が4〜6時間である耐ひび割れ性コンクリート製品の製造方法。
【発明の詳細な説明】
【０００１】
【発明の属する技術分野】
本発明は、都市ゴミ焼却灰や下水汚泥焼却灰等の廃棄物を原料として製造してなる水硬性組成物（以下、エコセメントという）を使用したモルタル・コンクリート製品に関する。
【０００２】
【従来の技術】
従来、モルタル・コンクリート製品は、普通ポルトランドセメント等を使用し生産性向上という観点から蒸気養生による製造が行われているのが一般的である。そして、通常は１日の型枠回転数が2回転であるため、全蒸気養生時間（前置きから脱型までに要する時間）が8時間程度経過した後脱型している。この蒸気養生方法は、型枠内にモルタルやコンクリートを流し込んだ後、前養生を行い、型枠を蒸気養生槽内に設置した後に、または型枠を養生シートなどで覆った状態にした後に、養生槽や養生シート内に、加熱された蒸気を一気に供給して養生を行っている。しかし、一気に蒸気を供給する方法では、製品に温度負荷がかかり、製品の内部と外部に温度差（温度こう配）が生じて収縮が起こりやすいが、この収縮が妨げられると引張応力が発生し、得られたモルタル・コンクリート製品はひび割れが発生しやすくなる。特に蒸気養生時間が短いほど、ひび割れが発生しやすい。
【０００３】
このひび割れの発生をなくすためには、強度が十分に発現した後に蒸気養生を行うか、硬化促進剤等を使用し初期強度を高めて蒸気養生を行うか、または膨張材等を使用し収縮補償により収縮を低減する等の方法を挙げることができる。また、強度発現が不十分な時期に温度こう配が発生するとひび割れが発生しやすくなるので、強度が十分に発現した後に蒸気養生を行えば、温度こう配による引張応力が小さくなりひび割れが低減される。しかしながら、十分な強度発現を確保するためには前養生を長くとる必要があり、結果的には蒸気養生時間が全体として長くなってしまい製品の生産性が上がらないという問題がある。
また、硬化促進剤等を使用し初期強度を高める方法や膨張材等を使用し収縮が起こりにくくする方法では、普通ポルトランドセメント等を使用した場合と比べ製品が高価となり、実際に工場で使用する場合は更なる付帯設備も必要となるなど問題点も多い。
【０００４】
一方、近年、都市ゴミや下水汚泥等の一般廃棄物および産業廃棄物は著しく増加したため、廃棄物の有効利用や再資源化が各方面で試みられているが、廃棄物処理に関する決定的な方法はなく、現状は、埋め立てに頼っている。しかし、最近、セメントの製造分野では、廃棄物の有効利用および再資源化を目的として、都市ゴミ焼却灰や下水汚泥焼却灰等の廃棄物を原料としてエコセメントが製造されている。
【０００５】
【発明が解決しようとする課題】
そこで、本発明は、短時間の蒸気養生を行った場合にでも、外観上問題にならない程度にひび割れの発生が少なく、また廃棄物から製造されたエコセメントの用途の拡大を通して廃棄物の有効利用および再資源化を図りうるモルタル・コンクリート製品を提供することを目的とする。
【０００６】
【課題を解決するための手段】
すなわち、本発明は、
（１）エコセメントを使用してなるモルタル・コンクリート製品を第一の発明とする。
（２）C3Aを10〜25重量％、C4AFを10〜20重量％であってC3AとC4AFの合計量を20〜35重量％、塩素を0.1重量％以下、およびC2SまたはC3Sの一種以上を含有する焼成物と石膏からなるエコセメントを使用してなるモルタル・コンクリート製品を第二の発明とする。
（３）石膏として、二水石膏、半水石膏または無水石膏から選ばれる一種以上をSO3換算で1.5〜６重量％含有したエコセメントを使用してなる請求項１または２に記載のモルタル・コンクリート製品を第三の発明とする。
（４）上記（１）〜（３）に記載のモルタル・コンクリート製品の製造において常圧蒸気養生時間が短いことを特徴とするコンクリート製品の製造方法を第四の発明とする。
（５）上記（４）に記載の常圧蒸気養生において前置き時間が1.5時間以下、昇温速度が1時間当たり10〜35℃、最高温度が50〜90℃であって全養生時間が4〜6時間であることを特徴とするモルタル・コンクリート製品の製造方法を第五の発明とする。
【０００７】
【発明の実施の形態】
以下において、本発明を詳しく説明する。
本発明で用いるエコセメントは、都市ゴミ焼却灰、下水汚泥焼却灰の一種以上を原料として製造された水硬性組成物であり、更には都市ゴミ焼却灰、下水汚泥焼却灰の一種以上を原料としてなる焼成物であって、C3Aを10〜25重量％、C4AFを10〜20重量％およびC3AとC4AFの合計量が20〜35重量％、塩素を0.1重量％以下、並びにC2SまたはC3Sの一種以上を含有する焼成物と石膏からなる水硬性組成物である。
【０００８】
また、エコセメントの原料は、都市ゴミ焼却灰、下水汚泥焼却灰に加えて、貝殻や下水汚泥に生石灰を混合した下水汚泥乾粉、その他の一般廃棄物、更には普通のセメント原料である石灰石、粘土、珪石、アルミ灰、ボーキサイト、鉄等と混合して成分調整した原料であってもよい。かかる原料を１２００〜１４５０℃で焼成して得たクリンカーを粉砕後、この焼成物に石膏を添加するか、またはクリンカーと石膏を同時に粉砕してエコセメントを製造する。
【０００９】
本発明のエコセメントは、C3Aが10〜25重量％、C4AFが10〜20重量％およびC3AとC4AFの合計量が10〜35重量％、並びに塩素が0.1重量％以下含まれるものが好ましい。この焼成物のアルミニウム源は主として焼却灰から由来しているためC3Aが10重量％未満であると焼却灰の使用量が少なくなり、廃棄物の有効利用および再資源化の観点から好ましくない。C3Aの量が25重量％を上回ると注水直後の瞬結や凝結の促進により可使時間が確保しにくくなり使い勝手が悪くなる。また、C4AFが10重量％未満であるとC3Aの生成量が多くなり上述と同様に可使時間が確保しにくくなり使い勝手が悪くなる。また、C4AFの量が20重量％を上回ると凝結時間等の物性に悪影響を及ぼす可能性がある。C3AとC4AFの合計量が35重量％を超えると焼成物を製造する際にキルン内に溶融物が付着しやすくなるため、安定的に製造するためにもC3AとC4AFの合計量が10〜35重量％が望ましい。また、塩素が0.1重量％を超えると、単位セメント量が多くなった場合に日本工業規格（ＪＩＳ Ａ ５３０８）や日本建築学会（ＪＡＳＳ ５）で制限されているコンクリート１ｍ3中の塩素の重量（Ｃｌの重量）が０．３kg以下を超える場合があるので0.1重量％以下が望ましい。
【００１０】
本発明に用いる石膏は、無水石膏、二水石膏、半水石膏のいずれも使用でき、凝結調整および強度増進を担うものであり、その配合量はSO3換算で1.5〜６重量％、好ましくは3.5〜5重量％が好ましい。この量が1.5重量％未満ではこの焼成物に水を加えて混練すると凝結異常を起こす場合があり、6重量％を超えるとその硬化体が長期に渡って膨張し、耐久性および寸法安定性が低下することがある。
【００１１】
次に、本発明に係るコンクリート製品の製造方法・条件を、全養生時間、昇温時間、および養生温度に分けて説明する。
▲１▼全養生時間
常圧蒸気養生時間の全養生時間は４〜６時間が好ましい。４時間より短いとコンクリート製品が脱型できず、6時間より長いと一日当たりの養生が2回転出来なくなる場合がある。また、全養生時間に占める前養生時間は、１．５時間以下が好ましい。このエコセメントの凝結時間は、普通ポルトランドセメントと同程度であるため、通常、行われている前置き時間で良いが、型枠の回転数を考慮すると１．５時間以下が好ましい。
【００１２】
▲２▼昇温時間
常圧蒸気養生の昇温速度は、１時間当たり１０〜３５℃、好ましくは１５〜２５℃が良い。１時間当たり１０℃より遅いと最高温度に到達するまで長い時間を要するため養生時間が長くなってしまい、１時間当たり３５℃より速いと急な温度こう配によりひび割れが発生する場合がある。
【００１３】
▲３▼養生温度
常圧蒸気養生の最高温度は、５０〜９０℃、好ましくは６０〜８０℃がよい。５０℃より低いと、上記の養生時間内では強度発現性が低くて脱型できない場合があり、９５℃より高いと、得られた製品の耐久性が損なわれる。
【００１４】
【実施例】
以下に本発明の実施例を示す。なお、これらは例示であり本発明を限定するものではない。
【００１５】
表1に示す乾燥した都市ゴミ焼却灰32.0重量％、石灰石64.2重量％、鉄原料2.4重量％、ソーダ灰（炭酸ナトリウム99.6重量％含有：セントラル硝子社製）1.4重量％を配合して成分調整した原料をロータリーキルンを用いて1300〜1450℃で焼成した。得られた水硬性焼成物は縦型ミルで粉砕した後、半水石膏をSO3換算で2.1重量％外割で添加・混合してエコセメントを製造した。このエコセメントの粉末度はブレーン比表面積が3900 cm2／gであった。なお、得られたエコセメントの鉱物組成を表2に示す。
【００１６】
【表１】
0004248736.tif 000002
【００１７】
【表２】
0004248736.tif 000003
【００１８】
このエコセメントと下記に示す材料を表３に示す重量割合でコンクリートを混練し、直径10cm、高さ20cmの型枠および図１・図２に示す寸法および形状のコンクリート製品（ボックスカルバート）の型枠にコンクリートを詰め、下記の蒸気養生条件で蒸気養生を行い、養生後、脱型し、直径10cm、高さ20cmについては所定の材齢まで気中養生を行い圧縮強度を測定した。また、図１・図２に示す製品については蒸気養生終了直後と６ヶ月間屋内で乾燥後、隅角部の４個所について（図１の▲１▼〜▲４▼の４個所）、ひび割れの有無を目視により調査した。その結果を表４に示す。なお、コンクリートのスランプは8cm、空気量は2.0％とした。
【００１９】
（使用材料）
普通ポルトランドセメント          ：太平洋セメント社製
細骨材                            ：陸砂
粗骨材                            ：砕石
混和剤                            ：ポリカルボン酸系高性能減水剤「コアフローCP−３００」  太平洋セメント社製
（蒸気養生条件）
20℃で前置時間１時間、昇温速度25℃／h、最高温度75℃で2時間保持。
【００２０】
【表３】
0004248736.tif 000004
【００２１】
【表４】
0004248736.tif 000005
【００２２】
表4より、本発明のコンクリート製品（実施例１および２）は、普通ポルトランドセメントを使用した製品（比較例１および２）と同等な強度性状を示し、蒸気養生直後および６ヶ月乾燥後の、隅角部4個所いずれについてもひび割れが見られなかった。一方、比較例１および２では、ひび割れが見られた。
【００２３】
【発明の効果】
以上、説明したとおり、本発明のモルタル・コンクリート製品は、蒸気養生時間が短くても、長期に渡ってひび割れの発生が見られない。また、本発明によって、廃棄物から製造されたエコセメントの用途の拡大を通して廃棄物の有効利用および再資源化を図ることができる。
【図面の簡単な説明】
【図１】コンクリート製品の正面図である。図中の数値の単位はｍｍである。
【図２】コンクリート製品の側面図である。図中の数値の単位はｍｍである。
【図１】
0004248736.tif 000006
【図２】
0004248736.tif 000007